СЕТКА ДЛЯ АРМИРОВАНИЯ БЕТОНА, ОГРАЖДЕНИЯ ТЕРРИТОРИЙ И ОПОРЫ СЕЛЬСКОХОЗЯЙСТВЕННЫХ КУЛЬТУР

Полезная модель относится к изделиям из полимерных материалов. Предлагаемая сетка может быть использована для армирования бетонных стяжек, для армирования балластных слоев тротуаров и площадок, армирования асфальто-бетонных и асфальто-битумных слоев, укрепления кирпичной кладки, ограждения территорий и использования в качестве опоры для сельскохозяйственных культур.
Известна армирующая сетка, имеющая прямоугольные ячейки с размерами сторон 50 и 60 мм, предназначенная для бетонных, работ, которая также может быть использована для ограждений, образованная ортогонально пересекающимися стренгами из экструдированного ориентированного по двум осям полипропилена (сетка ТЕНАКС С-Флекс).
Наиболее близкой к предлагаемой полезной модели является известная сетка, которая может быть использована для ограждений и бетонных работ, содержащая тянутые полимерные продольные ленты, расположенные параллельно или по существу параллельно, и полимерные поперечные ленты, соединенные с продольными лентами, при этом модуль в поперечном направлении поперечных лент составляет менее 15%, предпочтительно, менее 8% от модуля в продольном направлении продольных лент (RU 2000117286).
2
Недостатком известных сеток является несбалансированность массы 1 м сетки и размеров ячейки, в том числе, толщины ее элементов. При желании облегчить конструкцию (сократить расход полимера на единицу площади сетки) теряется прочность сетки, необходимая при использовании ее в заявленных областях применения.
Техническая задача полезной модели - устранение указанных недостатков
Технический результат полезной модели состоит в упрочнении сеток при сокращении расхода материала.
2
Указанный технический результат достигается тем, что в сетке для армирования бетона и ограждения территорий, образованной ортогонально пересекающимися стренгами, выполненными из экструдированного ориентированного полиолефинового материала, стренги изготовлены из материала на основе полиолефина или смеси полиолефинов со степенью кристалличности 60-75% и энергией активации вязкого течения 35-49 кДж/моль, сетка выполнена с ячейкой, имеющей после ориентирования в двух взаимно перпендикулярных направлениях минимальную толщину стренги 0,80 мм и толщину в местах пересечения стренг 1,9-4,2 мм, размер ячейки (40-80)×(40-80) мм при соотношении поперечного и продольного размеров от 1:1 до 1:1,25, причем 1 м сетки имеет массу 60-100 г.
Стренги могут быть изготовлены из материала, включающего полиолефин или смесь полиолефинов и целевые добавки.
Стренги могут быть изготовлены из материала, окрашенного в массе.
Предпочтительно, стренги изготовлены из материала на основе полипропилена, более предпочтительно - из стабилизированного полипропилена, содержащего 93-98% изотактической фракции.
Стренги могут быть изготовлены из материала на основе смеси полипропилена и полиэтилена.
В результате проведенных исследований было обнаружено, что для обеспечения необходимой прочности сетки, при минимальном расходе материала на ее изготовление, необходимо использовать полиолефин с энергией активации вязкого течения 35-49 кДж/моль и степенью кристалличности 60-75%. Энергия активации вязкого течения - показатель, зависящий от молекулярной массы и молекулярно-массового распределения полимера. Степень кристалличности - показатель, зависящий от
2
надмолекулярной структуры полимера. Указанные свойства определяют способность полимера к переработке экструдированием, а также его прочность, как в неориентированном состоянии, так и после ориентирования. При использовании полиолефина (смеси полиолефинов) с указанными характеристиками и получении сетки с ячейками, имеющими указанные выше размеры (минимальная толщина стренги 0,80 мм, толщина в местах пересечения стренг 1,9-4,2 мм, размер ячейки (40-80)×(40-80) мм при соотношении поперечного и продольного размеров от 1:1 до 1:1,25), обеспечивается ее высокая прочность при небольшой удельной массе (1 м сетки имеет массу от 60 до 100 г).
Получение сетки осуществляют следующим образом.
Гранулированный полиолефиновый материал загружают в экструдер, имеющий формующую головку (фильеру) с осциллирующим в продольном направлении дорном. Матрица фильеры имеет продольные и поперечные «канавки» для формирования контура сетки. Из этой фильеры выходит уже готовая сетка с ортогональными ячейками в виде рукава. Полученный рукав затем растягивается в ортогональном направлении с помощью конуса, охлаждается, разрезается и поступает на узел продольной ориентации, а затем - на узел поперечной ориентации.
2
В таблице приведены прочностные свойства сеток, имеющих массу 1 м сетки, равную 60-100 г, и линейные характеристики в указанных выше пределах.
Таблица
Направление измерения
Предел прочности при растяжении, кН/м,
Относительное удлинение, %,
Вдоль
не менее 4,1
не менее 7,5
Поперек
не менее 7,5
не менее 5,0